(57)【特許請求の範囲】
【請求項１】
ウレタン系樹脂成分とアルコール及び水可溶性のビニル系樹脂成分とを含み、前記ウレタン系樹脂成分と前記ビニル系樹脂成分との重量比が２０：８０〜８０：２０であるインク受容層を有するインクジェット記録材料のインク受容層に、水系インクを用いてインクジェットプリンタで鏡像出力を行った後、前記水系インクの出力面と同一面上に、水系インクの出力部分の少なくとも一部を覆うようにして溶剤系インクを用いてインクジェットプリンタで鏡像出力を行うことを特徴とする表示物の作製方法。
【請求項２】
前記インク受容層を構成する樹脂として、ウレタン系樹脂成分とアルコール及び水可溶性のビニル系樹脂成分との共重合樹脂を用いてなることを特徴とする請求項１記載の表示物の作製方法。
【請求項３】
前記ビニル系樹脂成分が（メタ）アクリルアミド類を構成単位とする（メタ）アクリル系樹脂であることを特徴とする請求項１又は２記載の表示物の作製方法。
【発明の詳細な説明】
【技術分野】
【０００１】
本発明はインクジェットプリンタ用の記録材料に関し、水系インクおよび溶剤系インクの何れのインクに対しても良好な記録特性を有するものに関する。
【背景技術】
【０００２】
近年、コンピュータの普及とともに、ハードコピー技術が急速に発達している。ハードコピーの記録方式としては、昇華転写記録方式、電子写真記録方式、インクジェット記録方式等が知られている。
【０００３】
インクジェットプリンタは、ノズルから記録材料に向けてインク液滴を高速で噴射するインクジェット記録方式を用いたプリンタであり、カラー化、小型化がしやすいこと、印字騒音が低いことから、オフィス、ホーム、パーソナルコンピュータなどの端末として、近年急速に普及しつつある。
【０００４】
インクジェットプリンタに使用されるインクとしては、水と低級アルコールを溶媒とするいわゆる水性インクが主流をなしていた。これは水性インクが色調の鮮やかな記録が可能であること、インクの粘度を調節しやすいこと、安全性の面で優れているためである。しかし、水性インクは耐水性に劣るという問題、白インクが存在せず白色の出力ができないという問題があった。
【０００５】
そこで、近年、パラフィン系インクやシンナー系インクなどの溶剤系インクが開発されている。これら溶剤系インクは、高速記録、高耐水性を必要とする分野で、水性インクの代替として有望視されている。
【０００６】
しかしながら、これら溶剤系インクは耐水性に優れ白色の出力が可能であるものの、パラフィン系インクにおいては、記録材料や保護フィルムを侵しやすいという欠点があった。また、シンナー系インクにおいては、臭気がきつく、環境に与える影響が大きく、さらに危険性があるため取扱い時に特定の資格を有する者が必要となってしまうという問題があった。
【０００７】
そこで、グリコールエーテル及びアルキレングリコールを主成分とするグリコール系インクが開発されている。このインクは新しく開発された溶剤系インクであり、耐水性に優れるとともに、上記した従来の溶剤系インクの欠点を解消したものである。
【０００８】
一方、インクジェット記録材料としては、使用するインクに応じて種々のものが提案されている。例えば、水系インク用としては、特許文献１、２のものがあげられ、溶剤系インク用としては、特許文献３〜５のものがあげられる。
【０００９】
しかしながら、水系インクおよび溶剤系インク（溶剤系インクの中でも特にグリコール系インク）の何れのインクに対しても良好に記録できるインクジェット記録材料は未だ提案されていなかった。
【００１０】
【特許文献１】特開平８−１３２７２７号公報（請求項１）
【特許文献２】特開平１０−３２９４０５号公報（請求項１）
【特許文献３】特開平１１−９９７４２号公報（請求項１）
【特許文献４】特開平１１−１６５４６０号公報（請求項１）
【特許文献５】特開２００３−２６６９２２号公報（請求項１）
【発明の開示】
【発明が解決しようとする課題】
【００１１】
本発明は、上述の事情に鑑みなされたもので、水系インクおよび溶剤系インク（溶剤系インクの中でも特にグリコール系インク）の何れのインクに対しても良好に記録できるインクジェット記録材料を提供することを目的とする。
【課題を解決するための手段】
【００１５】
また、本発明の表示物の作製方法は、本発明のインクジェット記録材料のインク受容層に、水系インクを用いてインクジェットプリンタで鏡像出力を行った後、水系インクの出力面と同一面上に、水系インクの出力部分の少なくとも一部を覆うようにして溶剤系インクを用いてインクジェットプリンタで鏡像出力を行うことを特徴とするものである。
【発明の効果】
【００１６】
本発明のインクジェット記録材料は、インク受容層を構成する樹脂として、ウレタン系樹脂成分とアルコール及び水可溶性のビニル系樹脂成分とを含み、ウレタン系樹脂成分とビニル系樹脂成分との重量比を２０：８０〜８０：２０としたことから、水系インクおよび溶剤系インク（溶剤系インクの中でも特にグリコール系インク）の何れのインクに対しても良好に記録することができる。
【００１７】
また、本発明のインクジェット記録材料は、水系インクおよび溶剤系インクの何れか一方のみのインクで出力を行うこともできるが、両方のインクを用いた出力も可能である。例えば、水系インクで画像部分を出力し、引き続き白色の溶剤系インクを用いて画像の出力を行えば、水系インクで形成された鮮やかな画像に、水系インクでは表現できない白色の画像が加えられた表示物を作製することができる。さらに、水系インクで画像部分を鏡像で出力した後、水系インクの画像部分の少なくとも一部を覆うようにして、水系インクと同一面上に溶剤系インクを用いて画像部分や背景部分の出力を行えば、水系インクで形成された画像は溶剤系インクで覆われることとなるため、得られた表示物の耐水性を良好なものとすることができる。このように本発明のインクジェット記録材料を使用すれば、水系インクと溶剤系インクのお互いの好適な性能を生かした表示物を作製することができる。
【００１８】
また、本発明の表示物の作製方法によれば、水系インクで形成された画像を溶剤系インクで覆い、得られた表示物の耐水性を良好なものとすることができる。また、白色の溶剤系インクを用いれば、水系インクで形成された鮮やかな画像に、水系インクでは表現できない白色の画像が加えられた表示物を作製することができる。
【発明を実施するための最良の形態】
【００１９】
まず、本発明のインクジェット記録材料の実施の形態について説明する。本発明のインクジェット記録材料は、インク受容層を有するインクジェット記録材料において、前記インク受容層を構成する樹脂として、ウレタン系樹脂成分とアルコール及び水可溶性のビニル系樹脂成分（以下、「ビニル系樹脂成分」と省略する場合もある）とを含み、前記ウレタン系樹脂成分と前記ビニル系樹脂成分との重量比が２０：８０〜８０：２０であることを特徴とするものである。
【００２０】
インク受容層は、インク受容層を構成する樹脂をフィルム化したもののようにインク受容層単独で取り扱うことができるものと、インク受容層単独では取り扱いが困難なものに分けられる。インク受容層単独での取り扱いが困難な場合、インク受容層は支持体上に形成される。支持体は特に限定されるものではないが、ポリエステル樹脂、ポリカーボネート樹脂、ポリ塩化ビニル樹脂、ポリエチレン樹脂、ポリプロピレン樹脂、ポリスチレン樹脂などからなるプラスチックフィルム、その他、紙、繊維布帛などを使用することができる。支持体の厚みは特に限定されるものではないが、インクジェットプリンタ内における搬送の関係上、５μｍ以上にすることが望ましい。
【００２１】
インク受容層は主として樹脂から構成される。インク受容層を構成する樹脂としては、少なくともウレタン系樹脂成分とアルコール及び水可溶性のビニル系樹脂成分とを含んでなる。インク受容層を構成する樹脂をこのような成分とすることにより、水系インクおよび溶剤系インクの何れのインクに対しても記録特性を良好なものとすることができる。この原因は以下のように考えられる。
【００２２】
まず、ウレタン系樹脂成分とアルコール及び水可溶性のビニル系樹脂成分とは相溶性が良好である。そして、ウレタン系樹脂成分は溶剤系インクの記録特性に優れるにもかかわらず、水性溶媒に分散しやすいなど水への親和性が高いため、水系インクの記録特性に悪影響を与えにくい。一方、アルコール及び水可溶性のビニル系樹脂成分は水系インクの記録特性に優れるにもかかわらず、アルコールへの親和性が高いため溶剤系インク、その中でも特にグリコール系インクの記録特性に悪影響を与えにくい。このように、インク受容層内においてウレタン系樹脂成分とアルコール及び水可溶性のビニル系樹脂成分との相溶性が良好であり、さらにウレタン系樹脂成分およびビニル系樹脂成分が、それぞれの樹脂が有する記録特性に悪影響を及ぼし合わないことから、水系インクおよび溶剤系インクの何れのインクに対しても記録特性を良好にできると考えられる。
【００２３】
また、本発明においては、ウレタン系樹脂成分とビニル系樹脂成分との重量比を、２０：８０〜８０：２０とする。ウレタン系樹脂成分とビニル系樹脂成分との重量比をこのような範囲とすることにより、水系インクおよび溶剤系インクの何れのインクに対しても記録特性を良好なものとすることができる。また、水系インクおよび溶剤系インクの記録特性のバランス性の観点から、ウレタン系樹脂成分とビニル系樹脂成分との重量比は、３０：７０〜７０：３０とすることが好ましく、４０：６０〜６０：４０とすることがより好ましい。
【００２４】
インク受容層を構成する樹脂に含まれるウレタン系樹脂成分とアルコール及び水可溶性のビニル系樹脂成分は、前記２種類の樹脂成分がブレンドされている形態でもよいし、共重合された共重合樹脂の形態でもよいが、分子量を高くして塗膜の凝集力を向上することができ、塗膜の強靭性、耐ブロッキング性を向上させることができるという観点から、共重合樹脂の形態が好ましい。
【００２５】
ウレタン系樹脂成分は、ポリヒドロキシル化合物、ジイソシアネートおよびジイソシアネートと反応する水素原子を２個以上含有する低分子量の鎖伸長剤とから合成することができる。ウレタン系樹脂成分は、ポリヒドロキシル化合物の種類によりポリエーテル系、ポリカーボネート系、ポリエステル系、ポリエステル・ポリエーテル系などに分けることができるが、溶剤系インクの記録特性を良好にできるポリエーテル系のものが好ましい。
【００２６】
ポリヒドロキシル化合物としては、フタル酸、アジピン酸、二量化リノレイン酸、マレイン酸などの有機酸と、エチレングリコール、プロピレングリコール、ジエチレングリコール、トリメチロールプロパン、ヘキサントリオール、グリセリン、トリメチロールエタン、ペンタエリスリトールなどとの脱水縮合反応によって得られるポリエステルポリオールや、低分子ポリオールやグリセリン、トリメチロールプロパン、ペンタエリスリトール、などの活性水素基を２個以上有する化合物を開始剤として、エチレンオキサイド、プロピレンオキサイドなどのアルキルグリシジルエーテル、フェニルグリシジルエーテルなどのアリールグリシジルエーテル、テトラヒドロフランなどの環状エーテルモノマーの単品又は混合物から公知の方法により付加重合して得られるポリエーテルポリオールや、ポリエステルポリオール源のポリオールの１種類以上とジアルキルカーボネート、ジアルキレンカーボネート、ジフェニルカーボネートとのいずれかの脱アルコール反応、脱グリコール反応や脱フェノール反応から得られるポリカーボネートポリオールや、あるいは上記のポリオールどうしの共重合体などがあげられる。これらポリヒドロキシル化合物の中でも、ポリエーテル系のウレタン系樹脂を得ることのできるポリエーテルポリオールが好ましい。
【００２７】
ジイソシアネートとしては、例えば、２，４−トリレンジイソシアネート、２，６−トリレンジイソシアネート、ｍ−フェニレンジイソシアネート、ｐ−フェニレンジイソシアネート、４，４’−ジフェニルメタンジイソシアネート、テトラメチレンジイソシアネート、キシリレンジイソシアネート、リジンジイソシアネート、トリメチルヘキサメチレンジイソシアネート、１，４−シクロヘキシレンジイソシアネート、４，４’−ジシクロヘキシルメタンジイソシアネート、３，３’−ジメチルー４，４’−ビフェニレンジイソシアネート、１，５−ナフタレンジイソシアネート、１，５−テトラヒドロナフタレンジイソシアネートなどがあげられる。
【００２８】
鎖伸長剤としては、エチレングリコール、１，４ブタンジオール、トリメチロールプロパン、トリイソプロパノールアミン、Ｎ，Ｎ−ビス（２−ヒドロキシプロピル）アニリン、レゾルシノール−ビス（β−ヒドロキシエチル）エーテルなどのポリオール、エチレンジアミン、プロピレンジアミン、ヘキサメチレンジアミン、フェニレンジアミン、トリレンジアミン、ジフェニルジアミン、ピペラジン、イソポロンジアミン、ジエチレントリアミンなどのポリアミン、ヒドラジン類及び水があげられる。
【００２９】
アルコール及び水可溶性のビニル系樹脂成分としては、（メタ）アクリル酸類、（メタ）アクリル酸エステル類、（メタ）アクリルアミド類などを構成単位とする（メタ）アクリル系樹脂、ポリビニルアルコール、ポリビニルピロリドン、ポリビニルエチルエーテルなどがあげられる。これらの中でも、グリコール系インクへの親和性の観点から（メタ）アクリルアミド類を構成単位とする（メタ）アクリル系樹脂が好適に使用され、この中でもアクリルアミド類を構成単位とするアクリル系樹脂が特に好適に使用される。なお、本発明でいうアルコール及び水可溶性とは、脂肪族アルコール、グリコールなどのアルコール類および水に膨潤又は溶解可能なもののことをいう。
【００３０】
（メタ）アクリルアミド類としては、Ｎ，Ｎ−ジメチルアクリルアミド、Ｎ−（２−ヒドロキシエチル）アクリルアミド、ダイアセトンアクリルアミド、Ｎ−メチロールアクリルアミド、ジメチルアミノプロピルアクリルアミド、ジメチルアミノプロピルメタクリルアミドなどがあげられる。これらの中でも水系インクの記録特性に優れる、Ｎ，Ｎ−ジメチルアクリルアミドが好適に使用される。
【００３１】
ウレタン系樹脂成分とアルコール及び水可溶性のビニル系樹脂成分との共重合樹脂とする場合には、ウレタン系樹脂の水系分散体にラジカル重合開始剤を加え、４５〜８５℃の条件下、好ましくは７０〜８５℃の条件下でビニルモノマーを加えて乳化重合により反応を進める。
【００３２】
なお、重合開始剤として過硫酸カリウム、過硫酸アンモニウムなどの無機過酸化物を用いた時には、共重合樹脂の生成は行われにくく、ビニル系樹脂成分のホモポリマーが生成されやすいため、有機過酸化物による反応が好ましい。
【００３３】
乳化剤の使用においても、アニオンおよびカチオン系界面活性剤より、ノニオン系界面活性剤が共重合樹脂を得る点で好ましい。連鎖移動剤、キレート剤、無機塩類などは乳化重合における公知のものを使用することができる。
【００３４】
インク受容層には、上述した性能を害しない限り、ウレタン系樹脂成分およびビニル系樹脂成分以外の樹脂成分を含ませてもよい。例えば、ウレタン系樹脂成分およびビニル系樹脂成分は、フェノール系樹脂、エポキシ系樹脂、メラミン系樹脂、イソシアネート系化合物、ジアルデヒド系化合物などで架橋硬化させてもよい。架橋硬化させることで、顔料インクのひび割れを防止するとともに、インク受容層の耐水性、耐薬品性を良好なものとすることができる。ただし、ウレタン系樹脂成分およびビニル系樹脂成分の合計を、インク受容層中の全樹脂成分の８０重量％以上とすることが好ましく、９０重量％以上とすることがより好ましく、９５重量％以上とすることがさらに好ましい。
【００３５】
インク受容層の厚みは特に制限されることはないが、カールの発生を防止するため、上限として７０μｍ以下であることが好ましい。厚みの下限は、インクの滲み、特に水系インクの滲みを防止するため、５μｍ以上とすることが好ましい。支持体がなくインク受容層単独で取り扱う場合、インクジェットプリンタ内における搬送の関係上、３μｍ以上にすることが好ましい。
【００３６】
インク受容層中には、インク吸収性を向上させたり、ブロッキングを防止するために顔料を含有させてもよい。顔料としては、シリカ、クレー、タルク、炭酸カルシウム、硫酸カルシウム、硫酸バリウム、珪酸アルミニウム、酸化チタン、合成ゼオライト、アルミナ、スメクタイトなどの無機顔料の他、スチレン樹脂、ウレタン樹脂、ベンゾグアナミン樹脂、シリコーン樹脂、アクリル樹脂などからなる樹脂ビーズ、若しくはこれらを原料とする中空樹脂ビーズなどの有機顔料があげられ、これらを１種又は２種以上混合して使用することができる。顔料の添加量は、インク受容層の全樹脂１００重量部に対し、通常３〜２００重量部程度である。顔料の平均粒子径は１〜５μｍ程度である。
【００３７】
また、インク受容層中には、レベリング剤、紫外線吸収剤、酸化防止剤、キレート剤などの添加剤を添加してもよい。
【００３８】
インク受容層を形成する方法としては、インク受容層の構成成分を適当な溶媒に溶解又は分散させて塗布液を調製し、当該塗布液をロールコーティング法、バーコーティング法、スプレーコーティング法、エアナイフコーティング法などの公知の方法により支持体上に塗布・乾燥させる方法、インク受容層を構成する樹脂成分を溶融し、これに必要に応じて顔料などの添加剤を含有させてシート化する方法などがあげられる。
【００３９】
なお、カールの発生を防止するため、支持体のインク受容層とは反対側の面にバックコート層を設けたり、帯電を防止するため、インク受容層上や支持体のインク受容層とは反対側の面に帯電防止層を設けてもよい。
【００４０】
次に、本発明の表示物の作製方法の実施の形態について説明する。本発明の表示物の作製方法は、本発明のインクジェット記録材料のインク受容層に、水系インクを用いてインクジェットプリンタで鏡像出力を行った後、水系インクの出力面と同一面上に、水系インクの出力部分の少なくとも一部を覆うようにして溶剤系インクを用いてインクジェットプリンタで鏡像出力を行うことを特徴とするものである。
【００４１】
インクジェット記録材料としては上述した本発明のインクジェット記録材料を用いる。そして、本発明のインクジェット記録材料のインク受容層に、水系インクを用いてインクジェットプリンタで鏡像出力を行う。水系インクとしては従来公知のものを用いることができる。
【００４２】
次いで、水系インクの乾燥後に、水系インクの出力面と同一面上に、水系インクの出力部分の少なくとも一部、好ましくは全部を覆うようにして溶剤系インクを用いてインクジェットプリンタで鏡像出力を行う。溶剤系インクとしては従来公知のものを用いることができるが、その中でもグリコール系インクを用いることが好ましい。
【００４３】
このようにして得られた表示物は、インク受容層の出力面とは反対側の面から観察を行う。
【００４４】
以上のような本発明の表示物の作製方法によれば、水系インクで形成された画像を溶剤系インクで覆い、得られた表示物の耐水性を良好なものとすることができる。また、白色の溶剤系インクを用いれば、水系インクで形成された鮮やかな画像に、水系インクでは表現できない白色の画像が加えられた表示物を作製することができる。
【実施例】
【００４５】
以下、実施例により本発明を更に説明する。なお、「部」、「％」は特に示さない限り、重量基準とする。
【００４６】
１．共重合樹脂ａ〜ｆの製造
＜共重合樹脂ａの製造＞
４ツ口フラスコに（１）及び（２）を仕込み、撹拌しながら２０分間窒素ガスを吹き込み、充分脱酸素を行った後、７０℃まで昇温させた。次いで、（３）のビニルモノマー液を７５〜８０℃、４０〜５０分間で滴下した。滴下終了後も８０〜８５℃で９０分間保持しつつ反応を継続させた。２５℃まで撹拌を続けながら冷却し、共重合樹脂ａ（ウレタン系樹脂成分：ビニル系樹脂成分＝５０：５０）の水分散体（固形分１７．４％）を得た。
【００４７】
（１）ポリエーテル系ウレタン樹脂水分散液（スーパーフレックス110：第一工業製薬社、固形分３０％）２７８部、イオン交換水５５６部
（２）重合開始剤乳化物（ＢＰＯ）２部、界面活性剤（プライサーフA-217E、第一工業製薬社）３．５部、イオン交換水３５．５部
（３）Ｎ−（２−ヒドロキシエチル）アクリルアミド８３．４部
【００４８】
＜共重合樹脂ｂの製造＞
（３）のＮ−（２−ヒドロキシエチル）アクリルアミド８３．４部を、Ｎ，Ｎ−ジメチルアクリルアミド６８．２部に変更した以外は共重合樹脂ａと同様にして、共重合樹脂ｂ（ウレタン系樹脂成分：ビニル系樹脂成分＝５５：４５）の水分散体（固形分１６．１％）を得た。
【００４９】
＜共重合樹脂ｃの製造＞
（３）のＮ−（２−ヒドロキシエチル）アクリルアミド８３．４部を、Ｎ，Ｎ−ジメチルアクリルアミド５５．６部に変更した以外は共重合樹脂ａと同様にして、共重合樹脂ｃ（ウレタン系樹脂成分：ビニル系樹脂成分＝６０：４０）の水分散体（固形分１４．９％）を得た。
【００５０】
＜共重合樹脂ｄの製造＞
（３）のＮ−（２−ヒドロキシエチル）アクリルアミドの添加量を、４４．９部に変更した以外は共重合樹脂ａと同様にして、共重合樹脂ｄ（ウレタン系樹脂成分：ビニル系樹脂成分＝６５：３５）の水分散体（固形分１４．０％）を得た。
【００５１】
＜共重合樹脂ｅの製造＞
（３）のＮ−（２−ヒドロキシエチル）アクリルアミド８３．４部を、Ｎ，Ｎ−ジメチルアクリルアミド４４．９部に変更した以外は共重合樹脂ａと同様にして、共重合樹脂ｅ（ウレタン系樹脂成分：ビニル系樹脂成分＝６５：３５）の水分散体（固形分１４．０％）を得た。
【００５２】
＜共重合樹脂ｆの製造＞
（３）のＮ−（２−ヒドロキシエチル）アクリルアミド８３．４部を、Ｎ−ビニル２ピロリドン３５．７部に変更した以外は共重合樹脂ａと同様にして、共重合樹脂ｆ（ウレタン系樹脂成分：ビニル系樹脂成分＝７０：３０）の水分散体（固形分１３．１％）を得た。
【００５３】
２．インクジェット記録材料の製造
［実施例１］
厚み１００μｍの透明ポリエステルフィルム（ルミラーU35：東レ社）上に、共重合樹脂ａの水分散体を、乾燥後の厚みが１５μｍとなるようにバーコーティング法により塗布、乾燥してインク受容層を形成し、実施例１のインクジェット記録材料を得た。
【００５４】
［実施例２］
共重合樹脂ａの水分散体を共重合樹脂ｂの水分散体に変更した以外は、実施例１と同様にして実施例２のインクジェット記録材料を得た。
【００５５】
［実施例３］
共重合樹脂ａの水分散体を共重合樹脂ｃの水分散体に変更した以外は、実施例１と同様にして実施例３のインクジェット記録材料を得た。
【００５６】
［実施例４］
共重合樹脂ａの水分散体を共重合樹脂ｄの水分散体に変更した以外は、実施例１と同様にして実施例４のインクジェット記録材料を得た。
【００５７】
［実施例５］
共重合樹脂ａの水分散体を共重合樹脂ｅの水分散体に変更した以外は、実施例１と同様にして実施例５のインクジェット記録材料を得た。
【００５８】
［実施例６］
共重合樹脂ａの水分散体を共重合樹脂ｆの水分散体に変更した以外は、実施例１と同様にして実施例６のインクジェット記録材料を得た。
【００５９】
［実施例７］
厚み１００μｍの透明ポリエステルフィルム（ルミラーU35：東レ社）上に、下記組成のインク受容層塗布液ｇを、乾燥後の厚みが１５μｍとなるようにバーコーティング法により塗布、乾燥してインク受容層を形成し、実施例７のインクジェット記録材料を得た。
【００６０】
＜インク受容層塗布液ｇ＞
・ポリエーテル系ウレタン樹脂水分散液      １０部
（スーパーフレックス110：第一工業製薬社）
（固形分３０％）
・ポリＮ，Ｎ−ジメチルアクリルアミド      １２部
（数平均分子量：２０，０００）
【００６１】
［実施例８］
インク受容層塗布液ｇのポリＮ，Ｎ−ジメチルアクリルアミドの添加量を７部に変更した以外は、実施例７と同様にして実施例８のインクジェット記録材料を得た。
【００６２】
［実施例９］
インク受容層塗布液ｇのポリＮ，Ｎ−ジメチルアクリルアミドの添加量を４．５部に変更した以外は、実施例７と同様にして実施例９のインクジェット記録材料を得た。
【００６３】
［実施例１０］
インク受容層塗布液ｇのポリＮ，Ｎ−ジメチルアクリルアミドの添加量を３部に変更した以外は、実施例７と同様にして実施例１０のインクジェット記録材料を得た。
【００６４】
［実施例１１］
インク受容層塗布液ｇのポリＮ，Ｎ−ジメチルアクリルアミドの添加量を２部に変更した以外は、実施例７と同様にして実施例１１のインクジェット記録材料を得た。
【００６５】
［実施例１２］
インク受容層塗布液ｇのポリエーテル系ウレタン樹脂水分散液の添加量を７０部、ポリＮ，Ｎ−ジメチルアクリルアミドの添加量を９部に変更した以外は、実施例７と同様にして実施例１２のインクジェット記録材料を得た。
【００６６】
［実施例１３］
インク受容層塗布液ｇのポリＮ，Ｎ−ジメチルアクリルアミドを除き代わりにポリＮ−（２−ヒドロキシエチル）アクリルアミド（数平均分子量：２０，０００）を１部添加した以外は、実施例７と同様にして実施例１３のインクジェット記録材料を得た。
【００６７】
［実施例１４］
インク受容層塗布液ｇのポリエーテル系ウレタン樹脂水分散液の添加量を４０部、ポリＮ，Ｎ−ジメチルアクリルアミドの添加量を３部に変更した以外は、実施例７と同様にして実施例１４のインクジェット記録材料を得た。
【００６８】
［比較例１］
インク受容層塗布液ｇからポリＮ，Ｎ−ジメチルアクリルアミドを除いた以外は、実施例７と同様にして比較例１のインクジェット記録材料を得た。
【００６９】
［比較例２］
インク受容層塗布液ｇからポリエーテル系ウレタン樹脂水分散液を除き、溶媒として水を４８部加えた以外は、実施例７と同様にして比較例２のインクジェット記録材料を得た。
【００７０】
［比較例３］
インク受容層塗布液ｇのポリエーテル系ウレタン樹脂水分散液の添加量を５７部、ポリＮ，Ｎ−ジメチルアクリルアミドの添加量を３部に変更した以外は、実施例７と同様にして比較例３のインクジェット記録材料を得た。
【００７１】
［比較例４］
インク受容層塗布液ｇのポリＮ，Ｎ−ジメチルアクリルアミドの添加量を１７部に変更した以外は、実施例７と同様にして比較例４のインクジェット記録材料を得た。
【００７２】
実施例１〜１４および比較例１〜４で得られたインクジェット記録材料につき、水系インクおよび溶剤系インク（グリコール系インク）を用いてインクジェットプリンタ（水系インクでは「ＰＸ−９０００：ＥＰＳＯＮ社」を用い、溶剤系インクでは「ＳＣ−５４０：Ｒｏｌａｎｄ社」を用いた）で記録を行い、水系インク及び溶剤系インクそれぞれについて、下記の基準で印字性（滲み防止性）の評価を行った。結果を表１に示す。また、併せて表１に、実施例１〜１４および比較例１〜４のインクジェット記録材料の、ウレタン系樹脂成分とビニル系樹脂成分との重量比、ビニル系樹脂成分の種類、ブレンド樹脂か共重合樹脂かの種別を示す。なお、表１中のＨＥＡＡはＮ−（２−ヒドロキシエチル）アクリルアミド、ＤＭＡＡはＮ，Ｎ−ジメチルアクリルアミド、ＶＰはＮ−ビニル２ピロリドンを示す。
【００７３】
＜印字性＞
記録後のインクジェット記録材料の印字部の滲みを目視で観察した。表１に、滲みがないものから順に１〜１８の数字を付与した。何れのインクの評価も、１は滲みが全くないもの、１７、１８は滲んで画像にならないものを示している。また、水系インクおよび溶剤系インクの両方の評価結果を踏まえた総合評価（優、良、可、不可）を表１に示す。
【００７４】
【表１】
0004554545.tif 000002
【００７５】
表１から明らかなように、実施例１〜１４のインクジェット記録材料は、インク受容層中にウレタン系樹脂成分とビニル系樹脂成分とを２０：８０〜８０：２０の重量比で含むものであることから、水系インクおよび溶剤系インクの何れのインクに対しても滲みを発生することなく、記録特性のバランスに優れるものであった。
【００７６】
特に、実施例２、３、５、９〜１１のインクジェット記録材料は、ウレタン系樹脂成分とビニル系樹脂成分との重量比が４０：６０〜６０：４０の範囲であり、かつビニル系樹脂成分としてＮ，Ｎ−ジメチルアクリルアミドを用いていることから、水系インクおよび溶剤系インクの記録特性のバランスに極めて優れるものであった。
【００７７】
また、表中には記載していないが、共重合樹脂を用いた実施例１〜６のインクジェット記録材料は、ブレンド樹脂を用いた実施例７〜１４のインクジェット記録材料に比べ、塗膜の強靭性、および耐ブロッキング性に優れるものであった。
【００７８】
また、実施例１〜１４のインクジェット記録材料のインク受容層に、水系インクで鏡像出力を行った後、当該出力面と同一面上の全面に、溶剤系インク（グリコール系インク）を用いて鏡像出力を行ったところ、水系インクで形成された鮮やかな画像に、水系インクでは表現できない白色の画像が加えられた表示物を作製することができた。さらに、水系インクで形成された画像が溶剤系インクで覆われていることから、得られた表示物の耐水性は良好なものであった。
【００７９】
一方、比較例１〜４のインクジェット記録材料は、インク受容層中にウレタン系樹脂成分若しくはビニル系樹脂成分の一方のみを含むか、あるいは両方含んでいても、ウレタン系樹脂成分とビニル系樹脂成分との重量比が２０：８０〜８０：２０の範囲外のものである。したがって、いずれか一方のみのインクに対して滲んで画像を形成することができず、記録特性のバランスに劣るものであった。